(57)【特許請求の範囲】
【請求項１】
ポリアミノエーテル及び溶媒を含む，ことを特徴とする有機感光体のオーバーコート層形成用組成物。
【請求項２】
前記ポリアミノエーテルが下記化学式１で表示される，ことを特徴とする有機感光体のオーバーコート層形成用組成物。
【化１】
0003676788.tif 000005
但し，ｎは，１０〜４００の整数である。
・・・（化学式１）
【請求項３】
前記溶媒が１−メトキシ−２−プロパノール，メタノール，エタノール，プロパノール，ブタノール，イソプロパノールからなる群から選択されたいずれか一つ以上であり，その含量がポリアミノエーテル１００重量部を基準に９００〜９，９００重量部である，
ことを特徴とする請求項１に記載の有機感光体のオーバーコート層形成用組成物。
【請求項４】
導電性支持体と，
前記導電性支持体上に形成された感光層と，
前記感光層上に形成され，ポリアミノエーテル及び溶媒を含むオーバーコート層形成用組成物をコーティング及び乾燥させて得られた結果物よりなるオーバーコート層と，を含む，ことを特徴とする有機感光体。
【請求項５】
前記ポリアミノエーテルが化学式１で表示される，ことを特徴とする請求項４に記載の有機感光体。
【化２】
0003676788.tif 000006
但し，ｎは１０〜４００の整数である。
・・・（化学式１）
【請求項６】
前記溶媒が１−メトキシ−２−プロパノール，メタノール，エタノール，プロパノール，ブタノール，イソプロパノールからなる群から選択されたいずれか一つ以上であり，その含量がポリアミノエーテル１００重量部を基準に９００〜９，９００重量部である，ことを特徴とする請求項４に記載の有機感光体。
【請求項７】
前記乾燥が８０〜１４０℃で行われる，ことを特徴とする請求項４に記載の有機感光体。
【請求項８】
前記オーバーコート層の厚さが０．１〜１０mｍである，ことを特徴とする請求項４に記載の有機感光体。
【請求項９】
前記感光層が電荷発生物質と電荷輸送物質とを含む単一層構造を有するか，あるいは電荷発生物質を含む電荷発生層と電荷輸送物質を含む電荷輸送層とを含む２層積層構造を有する，ことを特徴とする請求項４に記載の有機感光体。
【請求項１０】
請求項４〜９のうちいずれか１項に記載の有機感光体を乾式または湿式トナーを利用して現像する，ことを特徴とする電子写真的な画像形成方法。
【請求項１１】
その上部に形成されたオーバーコート層を含む電子写真有機感光体を有する画像形成装置の有機感光体カートリッジにおいて，
前記有機感光体カートリッジは，
導電性支持体と，前記導電性支持体上に形成された感光層と，前記感光層上に形成され，ポリアミノエーテル及び溶媒を含むオーバーコート層形成用組成物をコーティング及び乾燥させて得られた結果物よりなるオーバーコート層とを含む電子写真有機感光体と，
前記電子写真有機感光体を帯電する帯電装置と，前記電子写真有機感光体上に形成された静電潜像を現像する現像装置と，前記電子写真有機感光体の表面を洗浄する洗浄装置のうち少なくとも一つを含み，
前記画像形成装置に対して着脱自在である，
ことを特徴とする画像形成装置の有機感光体カートリッジ。
【請求項１２】
前記ポリアミノエーテルが化学式１で表示される，ことを特徴とする請求項１１に記載の有機感光体カートリッジ。
【化３】
0003676788.tif 000007
但し，ｎは１０〜４００の整数である。
・・・（化学式１）
【請求項１３】
前記溶媒が１−メトキシ−２−プロパノール，メタノール，エタノール，プロパノール，ブタノール，イソプロパノールからなる群から選択されたいずれか一つ以上であり，その含量がポリアミノエーテル１００重量部を基準に９００〜９，９００重量部である，ことを特徴とする請求項１１に記載の有機感光体カートリッジ。
【請求項１４】
その上部に形成された電子写真有機感光体を有するドラムを含む画像形成装置用電子写真有機感光体ドラムにおいて，
前記電子写真有機感光体が，導電性支持体と，前記導電性支持体上に形成された感光層と，前記感光層上に形成され，ポリアミノエーテル及び溶媒を含むオーバーコート層形成用組成物をコーティング及び乾燥させて得られた結果物よりなるオーバーコート層とを含み，
前記ドラムは前記画像形成装置に対して着脱自在である，
ことを特徴とする画像形成装置用有機感光体ドラム。
【請求項１５】
前記ポリアミノエーテルが化学式１で表示される，
ことを特徴とする請求項１４に記載の有機感光体ドラム。
【化４】
0003676788.tif 000008
但し，ｎは１０〜４００の整数である。
・・・（化学式１）
【請求項１６】
前記溶媒が１−メトキシ−２−プロパノール，メタノール，エタノール，プロパノール，ブタノール，イソプロパノールからなる群から選択されたいずれか一つ以上であり，その含量がポリアミノエーテル１００重量部を基準に９００〜９，９００重量部である，ことを特徴とする請求項１４に記載の有機感光体ドラム。
【請求項１７】
電子写真有機感光体を含み，導電性支持体と，前記導電性支持体上に形成された感光層と，前記感光層上に形成され，ポリアミノエーテル及び溶媒を含むオーバーコート層形成用組成物をコーティング及び乾燥させて得られた結果物よりなるオーバーコート層と，を含む感光体ユニットと，
前記感光体を帯電する帯電装置と，
前記帯電された感光体ユニットに画像方式通り光を照射して前記感光体ユニットに静電潜像を形成する画像方式光照射装置／現像装置と，
前記静電潜像をトナーで現像して感光体ユニット上にトナーイメージを形成する現像装置と，
前記トナーイメージを受容物質上に転写させる転写装置と，を含む，
ことを特徴とする画像形成装置。
【請求項１８】
前記ポリアミノエーテルが化学式１で表示される，
ことを特徴とする請求項１７に記載の画像形成装置。
【化５】
0003676788.tif 000009
但し，ｎは１０〜４００の整数である。
・・・（化学式１）
【請求項１９】
前記溶媒が１−メトキシ−２−プロパノール，メタノール，エタノール，プロパノール，ブタノール，イソプロパノールからなる群から選択されたいずれか一つ以上であり，その含量がポリアミノエーテル１００重量部を基準に９００〜９，９００重量部である，ことを特徴とする請求項１７に記載の画像形成装置。
【発明の詳細な説明】
【０００１】
【発明の属する技術分野】
本発明は，有機感光体のオーバーコート層形成用組成物，有機感光体，有機感光体カートリッジ，画像形成装置に関し，さらに詳細には，電子写真的な画像形成用有機感光体の最外郭層を構成するオーバーコート層形成用組成物等に関する。
【０００２】
【従来の技術】
従来における電子写真法において，有機感光体は，導電性支持体上に感光層が形成されており，プレート形状，ディスク形状，シート形状，ベルト形状またはドラム形状などの各種形態を有する。かかる有機感光体を利用した電子写真の画像形成方法を以下に説明する。
【０００３】
まず，感光体の表面を静電気的に均一に帯電した後，帯電された表面をレーザービームで照射する。レーザービームが照射された部分では正，負の電荷が発生して表面に移動し，表面に帯電された電荷が中和されるにつれて，表面電位が変わって潜像が形成される。
【０００４】
その後，この潜像領域に液体または固体トナーが現像されると，有機感光体の表面に画像が形成される。このように形成された画像は，紙などの受容体表面に転写される。このような画像形成過程が複数回反復される。
【０００５】
感光層は，単一層または複数層形態を有する。感光層が単一層形態である場合には，電荷輸送物質及び電荷発生物質が高分子結合剤と結合されて導電性支持体上に塗布されて形成される。一方，感光層が複数層形態の場合には，電荷輸送物質及び電荷発生物質を利用して別個層を形成し，高分子結合剤と選択的に結合されて導電性支持体上に塗布されて形成される。
【０００６】
電荷輸送層及び電荷発生層は下記２つの配列を有する。第１の配列（二重層配列）によれば，電荷発生層が導電性支持体上に塗布され，電荷輸送層は電荷発生層上に形成される。第２の配列（逆二重層配列）によれば，電荷輸送層と電荷発生層との積層順序が逆になる。
【０００７】
単一層及び複数層からなる感光層において，電荷発生物質は露光時に電荷キャリア（ホール及び電子）を生成する機能を有する。電荷輸送物質は感光層表面に電荷を放出するために電荷キャリアを受容し，それらを電荷輸送層を介して移動させる役割を果たす。
【０００８】
ところで，上記感光体は，画像形成工程中にトナー，ローラまたはクリーニングブレードとの摩擦により容易に摩耗されるため，その厚さが薄くなり，寿命が短縮されてしまう。このため，有機感光体上にはオーバーコート層を形成することが行われている。
【０００９】
近年においては，湿式トナーを利用した電子写真方式のプリンタの開発が進んでおり，湿式トナー用有機感光体の開発が必須的に要求されている。しかしながら，従来のオーバーコート層形成用組成物は，主に乾式トナー用有機感光体の寿命延長を目的としたものが大部分であって，湿式トナーに好適なオーバーコート層形成用組成物の開発はほとんど行われていない状態である。
【００１０】
有機感光体は，プリンティングの進行につれて反復的な帯電，露光，除電などの電気的疲労及び機械的疲労によって帯電電位が低下するか，露光電位及び残留電位が上昇することによって画像に影響を与えてはならない。
【００１１】
【発明が解決しようとする課題】
しかしながら，オーバーコート層を形成すると，オーバーコート層を形成しない場合と比較して，上記現象が発生することが多く，このような問題を最小化するためにはオーバーコート層を薄くしなければならない。一方，オーバーコート層を薄く形成してしまうと，湿式トナーの存在時にクリーニングブレードとの摩擦により容易に摩耗したり，あるいはトナーや異物によって局部的にスクラッチが発生し，画像品質に悪影響を及ぼす，という問題がある。
【００１２】
したがって，本発明の目的は，電気的特性及び耐摩耗性が改善された有機感光体のオーバーコート層形成用組成物を提供することにある。
【００１３】
また，本発明の他の目的は，上記オーバーコート層形成用組成物を利用して形成されたオーバーコート層を採用することによって寿命が延びた有機感光体を提供することにある。
【００１４】
さらに，本発明の他の目的は，上記有機感光体を利用して湿式トナーに対する抵抗性を高め，上記湿式トナーを利用して電子写真的に画像を形成する方法を提供することにある。
【００１５】
【課題を解決するための手段】
上記目的を達成するため，本発明の第１の観点においては，ポリアミノエーテル及び溶媒を含む，ことを特徴とする有機感光体のオーバーコート層形成用組成物が提供される。
【００１６】
上記記載の発明では，有機感光体の電気的特性及び耐摩耗性が改善される。また，電子写真的な画像形成時，帯電電位の減少及び残留露光電位の上昇を緩和して有機感光体の寿命を延ばすことができ，かつ湿式トナーに対する耐溶剤性に優れ，湿式トナー用有機感光体として非常に有用である。
【００１７】
また，前記ポリアミノエーテルは，特に化学式１で表示されることが好ましい。
【００１８】
【化６】
0003676788.tif 000002
但し，ｎは１０〜４００の整数である。
・・・（化学式１）
【００１９】
上記課題を解決するため，本発明の第２の観点においては，導電性支持体と，前記導電性支持体上に形成された感光層と，前記感光層上に形成され，ポリアミノエーテル及び溶媒を含むオーバーコート層形成用組成物をコーティング及び乾燥させて得られた結果物よりなるオーバーコート層とを含む，ことを特徴とする有機感光体が提供される。
【００２０】
上記記載の発明では，有機感光体は電気的特性及び耐摩耗性が改善される。また，電子写真的な画像形成時，帯電電位の減少及び残留露光電位の上昇を緩和して有機感光体の寿命を延ばすことができ，かつ湿式トナーに対する耐溶剤性に優れ，湿式トナー用有機感光体として非常に有用である。
【００２１】
上記課題を解決するため，本発明の第３の観点においては，本発明の有機感光体を乾式または湿式トナーを利用して現像する、ことを特徴とする電子写真的な画像形成方法が提供される。
【００２２】
上記記載の発明では，有機感光体は電気的特性及び耐摩耗性が改善される。また，電子写真的な画像形成時，帯電電位の減少及び残留露光電位の上昇を緩和して有機感光体の寿命を延ばすことができ，かつ湿式トナーに対する耐溶剤性に優れ，湿式トナー用有機感光体として非常に有用である。
【００２３】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
（第１の実施の形態）
本発明によれば，オーバーコート層の形成時，ポリアミノエーテルを利用して電気的特性及び耐摩耗性に優れたオーバーコート層を形成して寿命特性が改善された有機感光体を得る。ここでポリアミノエーテルは酸素透過抵抗性に優れた高分子であって，特に化学式１で表示された化合物であることが好ましい。
【００２５】
【化７】
0003676788.tif 000003
但し，ｎは１０〜４００の整数である。
・・・（化学式１）
【００２６】
上記化学式１のポリアミノエーテルの重量平均分子量は，４，０００〜１６０，０００であることが好ましい。
【００２７】
本実施形態にかかるオーバーコート層形成用組成物は化学式１のポリアミノエーテル及び溶媒を含む。
【００２８】
上記溶媒は，ポリアミノエーテルを溶解できるものであればいずれも使用でき，具体的な例には１−メトキシ−２−プロパノール，メタノール，エタノール，プロパノール，ブタノール，イソプロパノールからなる群から選択されたいずれか一つ以上をあげられる。そのうちでも，１−メトキシ−２−プロパノールを単独で使用するか，あるいは１−メトキシ−２−プロパノール，エタノール，メタノール，ブタノール，イソプロパノールのうち選択されたいずれか一つのアルコール系溶媒を含有する共溶媒を使用することが好ましい。
【００２９】
ここで，溶媒の総含量は，ポリアミノエーテル１００重量部を基準に９００〜９，９００重量部であることが好ましい。溶媒の含量が９００重量部未満の場合には，オーバーコート層が必要以上に厚く形成されて露光電位が高くて帯電，露光，除電サイクリング時に残留電位及び露光電位が急激に上昇するため好ましくない。一方，９，９００重量部を超える場合には，オーバーコート層があまり薄く形成されて機械的に脆弱な構造のために容易に摩耗されて好ましくない。
【００３０】
また，１−メトキシ−２−プロパノールとアルコール系溶媒とより構成された共溶媒を使用する場合には，アルコール系溶媒の含量は溶媒の総含量１００重量部を基準に１〜３０重量部を使用するのが好ましい。
【００３１】
以下，本実施形態にかかるオーバーコート層形成用組成物を利用した電子写真有機感光体の製造方法について説明する。
【００３２】
図２に示すように，電子写真有機感光体２００は，伝導性支持体２０８上に形成された感光層を有する。
【００３３】
感光層は，電荷輸送物質を含む電荷輸送層２０４／２０６，電荷発生物質を含む電荷発生層２０６／２０４を順次に積層するか，あるいはその逆順に積層して形成し，本実施形態にかかるオーバーコート層２０２でコーティングして形成する。それとも，図３に示したように電子写真有機感光体３００は，伝導性支持体３０６上に形成された電荷輸送物質及び電荷発生物質を含む単層構造の感光層３０４を含み，感光層は，本実施形態にかかるオーバーコート層３０２でコーティングする。
【００３４】
電荷輸送層は，電荷輸送物質，結合剤及び有機溶媒を含む組成物をコーティング及び乾燥させてなり，電荷発生層は電荷発生物質，結合剤及び有機溶媒を含む組成物をコーティング及び乾燥させてなる。
【００３５】
電荷輸送物質は，ピラゾリン誘導体，フルオレン誘導体，オキサジアゾール誘導体，スチルベン誘導体，ヒドラゾン誘導体，カルバゾールヒドラゾン誘導体，ポリビニルカルバゾール，ポリビニルピレンまたはポリアセナフチレンなどを使用し，電荷発生物質には金属フリーフタロシアニン（例えば，Ｐｒｏｇｅｎ  １ｘ−フォームメタルフリーフタロシアニン，Ｚｅｎｅｃａ  Ｉｎｃ．），チタンフタロシアニン，銅フタロシアニン，オキシチタンフタロシアニン，ヒドロキシガリウムフタロシアニンのような金属フタロシアニンを使用する。その含量は通常のレベルであって，電荷輸送物質の含量は電荷輸送層形成用組成物１００重量部を基準に３５〜６５重量部を使用し，電荷発生物質の含量は電荷発生層形成用組成物１００重量部を基準に５５〜８５重量部を使用する。
【００３６】
結合剤は，電荷輸送物質または電荷発生物質を溶解または分散できるものであって，その具体例としては，ポリビニルブチラル，ポリカーボネート，ポリスチレン−コ−ブタジエン，改質アクリルポリマー，ポリビニルアセテート，スチレン−アルキル樹脂，ソヤ−アルキル樹脂，ポリビニルクロライド，ポリビニリデンクロライド，ポリアクリロニトリル，ポリカーボネート，ポリアクリル酸，ポリアクリレート，ポリメタクリレート，スチレンポリマー，アルキル樹脂，ポリアミド，ポリウレタン，ポリエステル，ポリスルホン，ポリエーテル及びそれら組合物があるが，特に本実施形態においては，ポリカーボネートとポリビニルブチラルとを使用する。結合剤の含量は電荷発生層形成用組成物または電荷輸送層形成用組成物１００重量部を基準に１５〜６５重量部を使用する。
【００３７】
電荷輸送層形成用組成物と電荷発生層形成用組成物とを構成する溶媒には，テトラヒドロフラン，メチレンクロライド，クロロホルム，ジクロロエタン，トリクロロエタン，クロロベンゼン，アセテート系溶媒などを使用し，溶媒の含量は電荷発生層形成用組成物または電荷輸送層形成用組成物の固形分１００重量部を基準に７０〜９９重量部を使用する。
【００３８】
電荷発生層形成用組成物と電荷輸送層形成用組成物とのコーティング法は特別に制限されていないが，導電性支持体がドラム形態になっている場合にはリングコーティング法またはディップコーティング法を使用するのがさらに好ましい。
【００３９】
上記のように，導電性支持体上部に感光層を形成した後，感光層上部に本実施形態にかかるオーバーコート層形成用組成物をコーティング及び乾燥させてオーバーコート層を形成することによって，本実施形態にかかる電子写真感光体が完成される。ここで乾燥温度は８０〜１４０℃，特に１００〜１３０℃であるのがさらに好ましい。
【００４０】
上記オーバーコート層形成用組成物のコーティング法には，スピンコーティング法，ディップコーティング法，リングコーティング法などを使用でき，導電性支持体がドラム形態になっている場合にはリングコーティング法またはディップコーティング法を使用するのが好ましい。
【００４１】
本実施形態にかかる有機感光体で感光層の合計厚さは５．１〜２６mｍである。そのうちでも，電荷発生層の厚さは０．１〜１．０mｍであり，電荷輸送層の厚さは５〜２５mｍであり，導電性支持体，特にドラム基板の厚さは一般的に０．５〜２μｍである。そして，オーバーコート層の厚さは０．１〜１０mｍである。もしオーバーコート層の厚さが０．１０mｍ未満の場合には，下部層の保護機能が弱くなるので好ましくなく，１０mｍを超える場合には電気的特性が低下するので好ましくない。
【００４２】
本実施形態にかかる有機感光体は，付加層をさらに含むことができる。かかる付加層は，例えば公知の電荷阻止層などとすることができる。かかる電荷阻止層は，導電性支持体と電荷輸送層間に形成されて接着力を向上させる役割を果たす。
【００４３】
上記有機感光体を利用して電子写真的に画像を形成する場合，乾式または湿式トナーを使用できる。
【００４４】
湿式トナーを利用した電子写真方式において，従来にかかる乾式トナー用有機感光体を湿式トナーにそのまま適用すると，湿式トナーの主要構成成分であるパラフィン系溶剤と接触してクラックやクレージング現象が発生したり，あるいは有機感光体の構成成分が一部湧出する，という問題がある。
【００４５】
一方，本実施形態にかかる有機感光体はパラフィン系溶剤に対する抵抗性に優れ，湿式トナーを利用した電子写真画像形成工程に非常に有用に使用でき，上記問題点を未然に防止できる。また，本実施形態にかかる有機感光体は，湿式トナー存在時に耐摩耗性に優れる。
【００４６】
上記有機感光体を利用して電子写真的に画像を形成する過程を，以下に説明する。
【００４７】
上記過程によって製造された有機感光体の表面を静電気的に均一に帯電した後，帯電された表面を画像パターンに沿って光を照射して露光し，有機感光体の表面に静電潜像を形成する。次いで，静電潜像が形成された有機感光体表面を湿式トナーと直接的に接触させて現像して臨時画像を形成した後，紙または転写体などの受容体表面に転写する過程を経る。
【００４８】
上記湿式トナーは，溶媒に着色剤，帯電制御剤などを分散して製造する。
【００４９】
上記溶媒には，脂肪族炭化水素（ｎ−ペンタン，へキサン，ヘプタン等），脂環族炭化水素（シクロペンタン，シクロへキサン等），芳香族炭化水素（ベンゼン，トルエン，キシレン等），ハロゲン化した炭化水素溶媒（塩素化したアルカン，フッ素化したアルカン，クロロフルオロカーボン等），シリコンオイル類及びそれら混合物をあげられる。そのうちでも溶媒は脂肪族炭化水素系溶媒，特に，Ｉｓｏｐａｒ  ＧＴＭ，Ｉｓｏｐａｒ  ＨＴＭ，Ｉｓｏｐａｒ  ＫＴＭ，Ｉｓｏｐａｒ  ＬＴＭ，Ｉｓｏｐａｒ  ＭＴＭ，Ｉｓｏｐａｒ  ＶＴＭ（ＥｘｘｏｎＣｏｒｐｏｒａｔｉｏｎ製），Ｎｏｒｐａｒ  １２ＴＭ，Ｎｏｒｐａｒ  １３ＴＭ及びＮｏｒｐａｒ  １５ＴＭ（Ｅｘｘｏｎ  Ｃｏｒｐｏｒａｔｉｏｎ製）などの分枝型パラフィン溶媒混合物であることが好ましい。そして溶媒の含量は，着色剤１重量部を基準に５〜１００重量部であることが好ましい。
【００５０】
上記着色剤は，当該技術分野で公知の着色剤であれば，いかなる着色剤を使用でき，染料，ステイン，顔料などの物質を含む。かかる着色剤の一例を挙げると，フタロシアニンブルー（Ｃ．Ｉ．Ｐｉｇｍｅｎｔ  Ｂｌｕｅ），モノアリリドイエロー，ジアリリドイエロー，アリルアミドイエロー，アゾレッド，キナクリドンマゼンタ，微分化したカーボンのようなブラック顔料などがある。
【００５１】
【実施例】
以下，本発明について下記実施例を挙げて説明するが，本発明が下記実施例にのみに限定されるものではない。
【００５２】
（実施例１）
ヒドラゾン系電荷輸送物質であるＨＣＴＭ１（Ｉｍａｔｉｏｎ社）２ｇとポリカーボネート（ＰＣＺ  ２００，三菱化学）２ｇとをテトラヒドロフラン１６ｇに溶解した後，これを気孔寸法１mｍのろ過フィルターを通じてろ過させて電荷輸送層形成用組成物を用意した。
【００５３】
アルミニウム感光ドラム上に上記電荷輸送層形成用組成物をリングコーティング装置を利用して３００μｍ／ｍｉｎの速度でコーティング及び乾燥させて電荷輸送層（厚さ８mｍ）を形成した。
【００５４】
ポリビニルブチラル（ＢＸ−１，積水化学工業）０．８４ｇをエタノール１７．２ｇに溶解した後，ここに電荷発生物質であるＴｉＯＰｃ（ｔｉｔａｎｙｌｏｘｙ  ｐｈｔｈａｌｏｃｙａｎｉｎｅ，Ｈ．Ｗ．Ｓａｎｄｓ），１．９６ｇを入れて混合した。アトリタ（ａｔｔｒｉｔｏｒ）形態のミリング装置に上記混合液を入れて１時間ミリングした。
【００５５】
ミリングされた分散液４２９ｇにブチルアセテート１０．１ｇとエタノール０．６３ｇとを入れて希釈して電荷発生層組成物を製造した。次いで，上記電荷発生層形成用組成物を気孔寸法５mｍのろ過フィルターにろ過した後，これを上記電荷輸送層上部にリングコーティング装置により２５０μｍ／ｍｉｎの速度でコーティングして電荷発生層（厚さ：約０．３ｕｍ）を形成した。
【００５６】
ポリアミノエーテル（Ｂｌｏｘ  ２０５，Ｄｏｗ  Ｃｈｅｍｉｃａｌ）（数平均分子量は約６０，０００〜７０，０００，重量平均分子量は約１００，０００である）０．３ｇを１−メトキシ−２−プロパノール９．７ｇに溶解してオーバーコート層形成用組成物を製造した後，これを上記電荷発生層上にリングコーティング装置で２００μｍ／ｍｉｎの速度でコーティングし，１２０℃で２０分間オーブンで乾燥させてオーバーコート層（厚さ：約１ｕｍ）を形成して有機感光体を完成した。
【００５７】
（実施例２）
オーバーコート層形成用組成物の製造時にポリアミノエーテル（Ｂｌｏｘ  ２０５，Ｄｏｗ  Ｃｈｅｍｉｃａｌ）０．２ｇ，１−メトキシ−２−プロパノール（Ｄｏｗａｎｏｌ−ＰＭ）９．８ｇを使用し，オーバーコート層の厚さが約０．５ｕｍであること以外は，実施例１と同様である。
【００５８】
（実施例３）
オーバーコート層形成用組成物の製造時にポリアミノエーテル（Ｂｌｏｘ  ２０５，Ｄｏｗ  Ｃｈｅｍｉｃａｌ）０．１ｇ，１−メトキシ−２−プロパノール（Ｄｏｗａｎｏｌ−ＰＭ）９．９ｇを使用し，オーバーコート層の厚さが約０．３ｕｍであること以外は，実施例１と同様である。
【００５９】
（比較例１）
オーバーコート層形成用組成物として１．５％ポリウレタン分散液（エタノールと水との１：１体積比の共溶媒）を使用してこのオーバーコート層形成用組成物をコーティングした後，１１０℃で２０分間乾燥させてオーバーコート層を形成したこと以外は，実施例１と同様である。
【００６０】
上記実施例１〜３及び比較例１によって製造されたオーバーコート層を有している有機感光体の電気的特性，耐摩耗性及び膜状態を下記の方法によって評価した。評価結果は，下記表１の通りである。
【００６１】
（１）電気的特性
ＰＤＴ２０００（ＱＥＡ）を利用して８ｋＶ印加時の帯電電位と，１Ｊ／ｃｍ２のエネルギーで露光させた際の露光電位との特性を評価した。即ち，帯電−露光−除電のサイクルを１００回反復した後の帯電電位及び露光電位変化量を測定した。
【００６２】
（２）耐摩耗性
図１に示す耐摩耗性評価装置を利用して一定線速度で６時間回転させて，スクラッチの発生有無を肉眼で評価した。図１で参照符号１０は有機感光体を示し，参照符号１１は湿式トナーを示し，参照符号１２はポリウレタンよりなるクリーニングブレードを示す。ここで，湿式トナーは顔料２重量部，分散剤１０重量部，電荷制御剤０．０４重量部，Ｎｏｒｐａｒ１２ＴＭ  ８８重量部より構成される。
【００６３】
（３）有機感光体の膜状態
Ｎｏｒｐａｒ１２ＴＭに４８時間の浸積実験前後にクラック，クレーズなどの発生有無を肉眼で評価した。
【００６４】
【表１】
0003676788.tif 000004
【００６５】
上記表１から分かるように，比較例１の有機感光体には湿式トナーによる耐摩耗性テスト時に多量のスクラッチが発生し，帯電−露光−除電のサイクル反復時に露光電位も大きく上昇した。そしてＮｏｒｐａｒ浸積後の表面にクラックが発生して膜状態がよくなかった。
【００６６】
一方，実施例１及び２の有機感光体にはスクラッチが発生せず，露光電位も比較例１の場合と比べて上昇量が少なかった。実施例３の有機感光体は，実施例１及び２の場合よりその厚さが薄く形成された場合であって，このようなオーバーコート層の厚さ差のために実施例１−２の場合とは違って少量のスクラッチが発生した。この結果からオーバーコート層の厚さは約０．５〜１mｍであることが好ましいということが分かった。
【００６７】
そして，実施例１〜３の有機感光体には，Ｎｏｒｐａｒ  １２ＴＭへの浸積後にクラックが発生しなかった。この結果から，実施例１〜３の有機感光体は，耐溶剤性に優れる、ということが確認された。
【００６８】
図４に示すように，本実施形態においては，有機感光体カートリッジ４０，有機感光体ドラム４３または画像形成装置４９が利用される。有機感光体カートリッジ４０は，一般的に電子写真有機感光体４１，電子写真有機感光体を帯電する帯電装置４２，電子写真有機感光体４１上に形成された静電潜像現象を現像する現像装置４４，電子写真有機感光体４１の表面を洗浄する洗浄装置４６のうち少なくとも一つを含む。有機感光体カートリッジ４０は，画像形成装置４９に対して着脱自在であり，電子写真有機感光体４１は上記の通りである。
【００６９】
画像形成装置用有機感光体ドラム４３は，一般的に画像形成装置に対して着脱自在であり，その上部に形成された電子写真有機感光体４１を含むドラムを含む電子写真有機感光体４１は，上記の通りである。
【００７０】
画像形成装置４９は，通常，感光体ユニット（例：有機感光体ドラム４３），感光体ユニットを帯電する帯電装置４２，帯電された感光体ユニットに画像方式通り光を照射して感光体ユニット上の静電潜像を形成する画像方式光照射装置（図示せず），静電潜像をトナーで帯電する帯電装置４４，トナーイメージを受容物質に転写する転写装置４５を含み，感光体ユニットは正帯電型電子写真感光体４１を含む。
【００７１】
【発明の効果】
本発明の有機感光体は，電気的特性及び耐摩耗性が改善される。また，電子写真的な画像形成時，帯電電位の減少及び残留露光電位の上昇を緩和して有機感光体の寿命を延ばすことができ，かつ湿式トナーに対する耐溶剤性に優れ，湿式トナー用有機感光体として非常に有用である。
【図面の簡単な説明】
【図１】本発明の実施例１〜３及び比較例１によって製造された有機感光体の耐摩耗性評価時に使用する耐摩耗性評価装置の構造を概略的に示す側面図である。
【図２】本発明の一実施形態によるオーバーコート層形成用組成物を利用した電子写真有機感光体を概略的に示す断面図でである。
【図３】本発明の他の一実施形態によるオーバーコート層形成用組成物を利用した電子写真感光体を概略的に示す断面図である。
【図４】本実施形態にかかる画像形成装置の構成を示す側面図である。
【符号の説明】
２００  電子写真有機感光体
２０２  オーバーコート層
２０４  電荷輸送層
２０６  電荷発生層
２０８  伝導性支持体
【図１】
0003676788.tif 000010
【図２】
0003676788.tif 000011
【図３】
0003676788.tif 000012
【図４】
0003676788.tif 000013